×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。紙(4)※この項目の情報は公開日時点(1997年6月3日)のものです。一時的な仮接着面を剥離して内部の情報を視認できるダイレクトメール等の葉書用紙等で、印刷形成した画像に光沢感を出す。P−8119に規定する平滑度を120秒以上とする。近年、剥がして開くと内部の情報を見ることができる親展葉書やダイレクトメール等が、セキュリティ性や情報記載量の多さの点から普及している。情報記載前に、対面する仮接着予定面に再剥離型粘着層を予め形成しておき、該粘着層の上に文字等をノンインパクトプリンタ(NIP)等で印字後に折り込んで葉書とする再剥離性感圧接着シートである。シリカ、澱粉等の充填剤を添加した接着剤を塗布形成したものであり、その表面が印字適性及び再剥離適性を持つ。充填剤は接着前の粘着性を適度に落とし、また接着後の剥離を可能にし、印刷適性や耐ブロッキング性等を与えている。二枚の透明熱可塑性樹脂フィルムを剥離可能に接着し両面に感熱粘着層を施した再剥離性樹脂シートを、葉書の二倍大の葉書用紙を情報が記載済の面を内側にして二つ折りする際に挟み込んで一枚の葉書とし、剥離時には前記樹脂フィルム同士の接合面で剥がし、樹脂フィルムを透して情報を視認する形態のものもある。シートに比べ高価で挟み込みも煩雑だが、商品広告等のダイレクトメール等で多用されている。一時的な仮接着面を剥離して内部の情報を視認できるダイレクトメール等の葉書用紙等で、印刷形成した画像に光沢感を出す。P−8119に規定する平滑度を120秒以上とする。目的しかしながら、安価な塗工形成タイプの再剥離性感圧接着シートでは、樹脂シートによる光沢感の付与は期待できない。そこで、特にダイレクトメール等の印刷画像に対して、安価で光沢感を付与できるものが望まれていた。技術分野0001本発明は、親展葉書、ダイレクトメール、通知書、パンフレット、クジ等に使用され、一時的に仮接着した接合面を剥離すると内部に記載された情報を視認できる再剥離性感圧接着シートに関する。印刷画像等に優れた光沢感を付与できる再剥離性感圧接着シートに関する。背景技術0002近年、剥がして開くと内部の情報を見ることができる親展葉書やダイレクトメール等が、セキュリティ性や情報記載量の多さの点から普及している。情報記載前に、対面する仮接着予定面に再剥離型粘着層を予め形成しておき、該粘着層の上に文字等をノンインパクトプリンタ(NIP)等で印字後に折り込んで葉書とする再剥離性感圧接着シートである。シリカ、澱粉等の充填剤を添加した接着剤を塗布形成したものであり、その表面が印字適性及び再剥離適性を持つ。充填剤は接着前の粘着性を適度に落とし、また接着後の剥離を可能にし、印刷適性や耐ブロッキング性等を与えている。0003また、二枚の透明熱可塑性樹脂フィルムを剥離可能に接着し両面に感熱粘着層を施した再剥離性樹脂シートを、葉書の二倍大の葉書用紙を情報が記載済の面を内側にして二つ折りする際に挟み込んで一枚の葉書とし、剥離時には前記樹脂フィルム同士の接合面で剥がし、樹脂フィルムを透して情報を視認する形態のものもある。シートに比べ高価で挟み込みも煩雑だが、商品広告等のダイレクトメール等で多用されている。発明が解決しようとする課題0004しかしながら、安価な塗工形成タイプの再剥離性感圧接着シートでは、樹脂シートによる光沢感の付与は期待できない。そこで、特にダイレクトメール等の印刷画像に対して、安価で光沢感を付与できるものが望まれていた。そこで、塗工形成タイプの再剥離性感圧接着シートにて、単に情報が記載された基材の面に再剥離型粘着剤を塗工形成するのみで、優れた光沢感が得られる再剥離性感圧接着シートを提供することである。P−8119に規定される平滑度が120秒以上である構成とする。発明を実施するための最良の形態0006以下、一実施例として葉書用紙を例に図面を参照しながら本発明の再剥離性感圧接着シートについて詳述する。0007先ず、図1は、本発明の再剥離性感圧接着シートの一実施例として二つ折りの葉書用紙10を示す平面図であり、図2は図1の葉書用紙10のA−A線での断面図であり、図3は図1の葉書用紙10の裏面図であり、図4は図1の葉書用紙10を二つ折りにして一枚の葉書20としたときの断面図である。これら図面に示す葉書用紙10は、中央の折込線4で区分された同一サイズの第1シート11及び第2シート12から成る。第1シート11の基材1上には、その周縁部を残して印刷による印刷画像3aが形成され、第1シートの仮接着予定面として該印刷画像3aを含む第1シートの基材1の表面全面に透明な再剥離型粘着層2aが塗工形成されている。第2シート12の基材1上にも、その周縁部を残して印刷による印刷画像3bが形成され、第2シートの仮接着予定面として該印刷画像3bを含む第2シートの基材1の表面全面に透明な再剥離型粘着層2bが塗工形成されている。図1図2図3図40008また、図3に示す如く葉書用紙10の裏面は、当実施例では第1シート11側が宛先欄である。図4に示す如く、仮接着予定面として接着時に対面する面は、第1シート11及び第2シートの表面全面で、二つ折りされた葉書20の剥離時は、再剥離型粘着層2aと2bとが接する接合面Sで剥離する。P8119に規定する平滑度で120秒以上、好ましくは150秒以上とすることによって、優れた光沢感を印刷画像に付与できる。材料について説明する。0010従来の塗工形成タイプの再剥離性感圧接着シートは、再剥離型粘着層の上に印字するものであり、再剥離型粘着層が含有する充填剤により、その表面は荒れており平滑度はせいぜい40秒程度までであった。充填剤の為に、望ましい平滑性は得られず光沢感を得られなかった。これに対して、本発明の再剥離性感圧接着シートは、基材に印字しその上に光沢感の得られる再剥離型粘着層を設ける構成とする。ところで、本発明者は、塗工形成タイプの再剥離型粘着層による再剥離性感圧接着シートでも、印刷形成する情報を基材と再剥離型粘着層との間とし、再剥離型粘着層の材料にNBR系等の粘着主剤とポリスチレン粒子等の充填剤を使用すれば、再剥離可能な実用性のある再剥離性感圧接着シートができ得ることを既に見いだしている。本発明では、さらに再剥離型粘着層の表面の平滑度を特定のものとすることによって、優れた光沢感を付与できることを見いだしたものである。0011本発明の再剥離性感圧接着シートに用いる基材1としては、情報を印刷等により形成できる従来公知の、NIP(ノンインパクトプリンタ)用紙、NIP上質紙、NIPコート紙、コート紙等の紙類の他、合成紙、ポリプロピレン樹脂、セルロース系樹脂、ポリエステル系樹脂、塩化ビニル系樹脂等の樹脂フィルム類、及びこれらの複合体等が使用できる。形成される基材の表面は平滑であることが望ましい。平滑性を得やすいので、基材表面の平滑性は必ずしも必要ではない。再剥離型粘着層を形成する塗工液を吸収するような吸収性の基材の場合には、基材平滑性を再剥離型粘着層によってカバーすることができず好ましくない。このような点で、上記列記した基材のなかでも、例えばNIPコート紙等の塗工紙等の平滑性が良いものが好ましい。なく基材上に形成し、該印刷画像3上に再剥離型粘着層が形成される。印刷画像は印刷によるインク層を形成する。本発明の再剥離性感圧接着シートではプリンタ等のみならず、オフセット印刷等による通常のカラー印刷が仮接着予定面の全面に施されていても仮接着力に影響しない。インクジェット印刷等の印刷手段で形成してもよい。用いる印刷インクは、オフセットインク、グラビアインク、紫外線硬化型のオフセット用等のインクでも良い。あり、特に、プロセスカラーのオフセット印刷等で形成したカラー画像情報でも仮接着力の低下がない。印刷画像3は、再剥離型粘着層やオーバーコート層の形成前に形成するので、商品説明等の固定情報が適している。印刷画像は、単なる文字等をプリンタで形成した印字画像であってもよい。0014再剥離型粘着層2a及び2bとしては、下の印刷画像3が少なくとも視認できる程度に透明で、接着前及び剥離後は粘着性がなくて通常の状態では他のものと接着せず、圧力で、また必要に応じ熱を併用することで対面する再剥離型粘着層と接着し、剥離時は再剥離型粘着層2aと2bとの界面(接合面)が剥離面Sとなって、その下に印刷画像3があっても再剥離型粘着層は塗工形成された基材側に残る様に剥離するものであれば良い。0015すなわち、粘着主剤として、ソープフリー乳化重合で得た、スチレン−ブタジエンゴム(SBR)やアクリロニトリル−ブタジエンゴム(NBR)のゴムラテックス、或いはポリアクリル酸エステル等のアクリル系樹脂ラテックス等を用いる。これらは優れた感圧接着性を示し且つ印刷インクへの接着力が強い。ソープフリー乳化重合法によるラテックスは低分子量乳化剤を含まない為、ドライタック(べたつき感)が少ない点で好ましい。これらラテックスのエマルションはイソプロピルアルコールを消泡剤として使用でき塗工液の固型分調整も任意の割合に出来、グラビア塗工適性にも優れる等の性能を有している。0016なお、粘着主剤に、通常の乳化重合によるラテックスとして、スチレン−ブタジエンゴム(SBR)、カルボキシ変性SBR(XSBR)、アクリロニトリル−ブタジエンゴム(NBR)、或いは、アクリル変性天然ゴム(PMMA−NR)、ポリアクリル酸エステル等のアクリル樹脂系ラテックスの粘着剤等も、種々の特性向上の為に併用しても良い。0017再剥離型粘着層はソープフリー乳化重合のラテックスのみでも、ある程度の性能は得られ且つ所望の平滑度を得やすいが、従来同様に接着力抑制に充填剤を加えると、接着力の調整がし易く経時的に接着力が強くなり過ぎるのが抑えられる。平滑度を所望の範囲にしたままで接着力を調整するに適した充填剤としては、例えば平均粒子径が3〜10μm程度のポリスチレン樹脂粒子が使用できる。ポリスチレン樹脂粒子は前記ソープフリー乳化重合のラテックスとの組み合わせで、良好に調整された接着力と平滑度を与え、その結果優れた光沢感が得られる再剥離型粘着層を与える。充填剤はポリスチレン樹脂粒子以外にも、アクリル樹脂粒子、架橋ポリスチレン樹脂粒子、架橋アクリル樹脂粒子等の樹脂粒子でも良い。耐熱性が要求される用途では架橋樹脂粒子が適している。このような組成のものを使用することによって、基材の平滑性が規定以下のものであっても、最終的に再剥離型粘着層の平滑性を規定の範囲にし、光沢感を付与することができる。スタンプ適性等を良好にできる。充填剤としては、透明性を損なわなければ上記樹脂粒子と併用しないで従来公知のシリカ及び澱粉等を用いることもできる。0018充填剤の配合量は、例えばポリスチレン等の樹脂粒子では、粘着主剤100重量部当たり5〜20重量部である。シリカや澱粉等は再剥離型粘着層の透明性ならびに平滑性に支障を来さない範囲で用いる。配合量は粘着主剤のドライタック及び目的とする物性により適宜調整する。0019なお、再剥離型粘着層は、通常、粘着主剤がエマルションで供給されるから、これに所望の充填剤やその他の添加剤を適宜加えた塗液又はインキ状の再剥離型粘着剤を、グラビアコート、エアナイフコート等の従来公知の塗工手段、或いはフレキソ印刷等で、基材に塗工して形成する。0020以上説明した、本発明の再剥離性感圧接着シートは、仮接着予定面の両面に再剥離型粘着層を形成したものであった。本発明の再剥離性感圧接着シートは、仮接着予定面の少なくとも片面に再剥離型粘着層がある構成でも良い。他の仮接着予定面には、透明な樹脂からなるオーバーコート層を設ける構成等である。仮接着後の剥離時には、このオーバーコート層と再剥離型粘着層との接合面で剥離する。0021このようなオーバーコート層は、印刷又は塗工手段にて形成し、従来公知のオフセット印刷用のオーバコート用インク、グラビア塗工用の塗工液等を用いることができる。なるオーバーコート層には、ワックスやシリコーン等を含有させ、接着力を低下させて剥離力を調整しても良い。いはオーバーコート層を、基材の必要部のみ部分形成すれば無駄を省き低コストにできる。0023以上、本発明の再剥離性感圧接着シートの適用例として、二つ折り葉書を一例に説明したが、本発明の再剥離性感圧接着シートは、この他にも、光沢感が要求される以下の様に各種形態のものにも適用できる。本発明の再剥離性感圧接着シートの形態は、葉書用シートの場合は、図示した二つ折りタイプ以外に、Z折りタイプ、三つ折りタイプ、四つ折りタイプ、或いは、折込線を介して葉書大のサイズの第1シートと該第1シートより小さい第2シートとからなり、折込線5折り込むと一枚の葉書となる半折りタイプ等の従来公知の各種形態を取り得るものである。折込線も葉書の縦方向に限らず横方向でも良い。一枚の用紙を折らずに、複数枚の用紙を積層するタイプでも良い。用途はダイレクトメール、親展葉書等の葉書用シートに限らず、パンフレット、通知書、クジ等の各種用途のシートに使用できる。多数のマージナル孔が連設されたマージナル部を有し且つ一単位の用紙が複数連続した連続帳票でも良いし、カット紙プリンタ専用の枚葉のシートでも良い。従来公知の方法により、周縁部の一部等の再剥離型粘着層の表面にインク等で剥離層を設けたり、一部に粘着剤を塗布しないことにより接着しないようにしたり、、対面する片方のシートの角をカットする等して、剥がす時の剥離のきっかけを作っておいてもよい。0024また、本発明の再剥離性感圧接着シートでは、再剥離型粘着層の表面に印刷適性を持たせて、再剥離型粘着層の上に文字等の印刷画像を印字形成しても良い。0025以下、実施例及び比較例により本発明を具体的に説明する。0026《実施例1》二つ折り葉書用紙の基材として、NIP用グロス系コート紙(日本製紙(株)製、MC−G<90>)を用い、この基材の仮接着予定面となる表面側の面の略全面にUV硬化型インクのプロセスカラーインク(ザ・インクテック(株)製、BOF−AZ)で写真調の印刷画像をオフセット印刷で形成した。(乾燥時、以下同様)の再剥離型粘着層を形成して、本発明の再剥離性感圧接着シートを得た。この再剥離性感圧接着シートを、中央で折り込んで二つ折りにし、接着予定面同士を対向させ、メールシーラー(大日本印刷(株)製、MS−9000)で仮接着後、剥離して印刷画像の光沢感を評価した。8重量部(日本ゼオン(株)製、SX1302)イソプロピルアルコール92重量部(粘着主剤は溶媒分も含んだ重量部である)0028《実施例2》実施例1において、基材をNIP用コート紙(日本製紙(株)製、MC−M<90>)に代えた他は、実施例1と同様にして本発明の再剥離性感圧接着シートを得た。した他は、実施例1と同様にして本発明の再剥離性感圧接着シートを得た。した他は、実施例3と同様にして本発明の再剥離性感圧接着シートを得た。0031《実施例5》実施例1において、再剥離型粘着剤の塗工を、グラビアコータに代えてフレキソ印刷により行った他は、実施例1と同様にして本発明の再剥離性感圧接着シートを得た。0032《実施例6》実施例2において、再剥離型粘着剤の塗工を、フレキソ印刷で行った他は、実施例2と同様にして本発明の再剥離性感圧接着シートを得た。0033《比較例1》実施例1において、基材をNIP用上質紙(日本製紙(株)製、エクセレントフォーム<90>)に代えた他は、実施例1と同様にして再剥離性感圧接着シートを得た。した他は、実施例5と同様にして再剥離性感圧接着シートを得た。した他は、実施例6と同様にして再剥離性感圧接着シートを得た。0036《比較例4》比較例1において、再剥離型粘着剤の塗工を、グラビアコータに代えてフレキソ印刷により行った他は、比較例1と同様にして再剥離性感圧接着シートを得た。0037《比較例5》比較例1において、以下の組成の再剥離型粘着剤を、グラビアコータに代えてエアナイフコータにより塗工した他は、比較例1と同様にして再剥離性感圧接着シートを得た。80重量部(松本油脂(株)製、CS−600、固型分50%)充填剤:シリカ30重量部(富士デビソン化学(株)製、サイロイド162、平均粒径5.5μm)コーンスターチ10重量部(純正化学(株)製、平均粒径15μm)溶剤適量0039表1に上記各実施例及び比較例の平滑度と光沢感を評価した結果を示す。平滑度及び光沢感は下記の如く評価した。P8119の方法にて測定した値。300秒以上は、JIS規定の「300秒以上」とせずに、2mmHg降下したときの測定値を10倍したものに代えた。測定器はベック平滑度計(熊谷理機工業(株)製)を用いた。平滑度は印刷画像の有無により大差が無い。0041光沢感:仮接着し剥離後の再剥離型粘着層下の印刷画像について、目視評価して、優れているものを◎、良好なものを○、やや劣るものを△、劣るものを×とした。0042発明の効果0043本発明の再剥離性感圧接着シートによれば、仮接着予定面に再剥離型粘着層を塗工形成する前に施した印刷画像に優れた光沢感を与えられる。ダイレクトメール等においてフルカラー印刷による高意匠性を低コストで実現できる。図面の簡単な説明0044図1本発明の再剥離性感圧接着シートの一実施例として二つ折りの葉書用紙の表面図。図2図1の葉書用紙のA−A線での断面図。図3図1の葉書用紙の裏面図。図4図1の葉書用紙から得た二つ折り葉書の断面図。第2シート20葉書S剥離面ページトップへこの技術を出願した法人この情報を共有FacebookTwitterGoogle+LinkedInこの技術を発明した人物この情報を共有FacebookTwitterGoogle+LinkedInページトップへ関連する挑戦したい社会課題この情報を共有FacebookTwitterGoogle+LinkedIn農業用水が豊富な社会を実現する農業用水が豊富な社会を実現すると、今後の人口の増加に対応する食糧と水資源を確保できるかもしれません。地球上に存在する水のうち、淡水の占める割合はわずか2.5%と言われています。世界で...最終更新日:2018/06/20環境にやさしいエネルギーを実現する環境にやさしいエネルギーの実現は、経済成長と環境や健康面への配慮を両立させる社会につながります。